Brevet FR2579619A1 — publié le 19861003

PROCEDE DE DURCISSEMENT ET DE TEINTURE DU CUIR (CUIR PETRIFIE) I - Procédé pour le durcissement de tous cuirs de toutes épaisseurs (porc, serpent, oiseau, mouton, chèvre, veau, vache, cheval et poisson) Consistant à - tremper le cuir dans un bain de cire de CARNAUBA à 950 et maintenir cette température pendant la durée du trempage, de 1 à 15 minutes sui vant la nature du cuir et l'épaisseur. Exemple : pour du veau de 1,5 mm d'épais. durée du bain : 3 mn pour du cuir de vache cylindré de 4,5 mm épais. 7 mn Le durcissement se fera dès que le cuir sera hors du bain de cire de CARNAUBA par simple refroidissement. La cire de CARNAUBA ainsi pénétrée dans le cuir se solidifiera à l'intérieur du cuir en-dessous de 850. Le cuir durci prendra une couleur marron. Pour lui rendre sa couleur natu relle, il faudra le tremper dans un bain de solvant (METHYLlSOBUTYLCETONE) à la température de 650 pendant 5 minutes. (plus ou moins selon l'épais seur et la nature du cuir) et le faire ensuite sécher pour obtenir un durcissement définitif ainsi que sa couleur initiale. Si la mise en forme du cuir n'était pas satisfaisante, il est possible de retremper partiellement ou entièrement le cuir à la température de 950 dans la cire de CARNAUBA et refaire la même opération. II - Teinture Pour obtenir des tons marbrés ou imitation loupe d'orme, utiliser des tein tes à l'alcool (les mêmes utilisées dans l'industrie de la chaussure). Mode opératoire : passer de l'alcool sur le cuir et avant que celui-ci soit évaporé, projeter les différentes teintes soit à l'aide d'un pinceau, soit à l'aide d'un pistolet. En même temps, projeter de l'eau de la même façon que pour les teintes. On peut si nécessaire réhumidifier le cuir en projetant à nouveau de l'alcool. Laisser sécher à l'air libre ou à l'air froid. III - Polissage Si l'on veut obtenir un effet brillant, utiliser de la cire de CARNAUBA com pacte sur un coussiet ou une cire d'abeilles (même principe que dans l'i- dustrie de la chaussure). Pour une meilleure brillance et protection des teintures, utiliser les ver nis de finition employés dans l'industrie de la chaussure ou de la mar(qui- nerie. Ce cuir ainsi pétrifié se teinte, en général, avec tous les colorants utilisés dans la chaussure et la maroquinerie. IV - Application et utilisation aux - vêtements de peaux - accessoires de mode - bijouterie, - maroquinerie, - tous articles cadeaux (miroirs, cadres photos, jeux de société, coffrets, habillage flacons, etc.) - meubles en marquetterie, placage et autres (salles à manger, chambres, lits, armoires, commodes, tables, chaises). - salons, - mobilier de bureau, - luminaires - accessoires automobiles, tableaux de bord, panneaux de portes, - revêtements muraux pour la décoration des appartements, bureaux, magasins et autres. - accessoires de salles de bains, - vaisselle, - sculptures. REVENDICATIONS 1 - Procédé de durcissement et de teinture de tout cuir (porc, serpent, pois son, oiseau, mouton, chèvre, veau, vache, cheval et autres) quelle que soit I'épaisseur: caractérisé en ce que le cuir est imprégné de cire puis teinté par projection. 2 - Procédé selon la revendication 1, caractérisé en ce que l'on a) trempe le cuir dans un bain de cire de CARNAUBA à 950 et que l'on maintient cette température pendant la durée du trempage de 1 à 15 mi nutes suivant la nature et l'épaisseur du cuir qui prend une teinte plus foncée. b) Pour lui rendre sa teinte initiale, on le trempe dans un solvant (méthylisobutylcétone) à 650 pendant 5 minutes (plus ou moins long temps suivant l'épaisseur et la nature du cuir. 3 - Procédé selon les revendications 1 et 2 caractérisé en ce que pour obtenir des tons marbrés ou imitation "Loupe d'orme", on utilise des teintes à l'alcool qui sont projetées, soit au pinceau, soit au pistolet sur le cuir préalablement passé à l'alcool, puis, on projette de l'eau, ce qui modifie l'aspect de la teinture et on laisse sécher à l'air.